【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
構成単位：
（Ｒ１３ＳｉＯ１／２）ａ（ｉ）
（Ｒ２２ＳｉＯ２／２）ｂ（ｉｉ）
（Ｒ３ＳｉＯ３／２）ｃ（ｉｉｉ）および
（ＳｉＯ４／２）ｄ（ｉｖ）
（式中、Ｒ１とＲ２は、各々独立して、水素原子、１〜８個の炭素原子を有するアルキル基、アリール基、少なくとも３個の炭素原子を有するアリール基無含有カルビノール基、または少なくとも６個の炭素原子を有するアリール含有カルビノール基であり、Ｒ３は１〜８個の炭素原子を有するアルキル基またはアリール基であり、ａが０．６以下の値を有し、ｂが０以上の値を有し、ｃが０より大きい値を有し、ｄが０．５未満の値を有し、ａ＋ｂ＋ｃ＋ｄの値が１であり、各Ｒ２がメチルの場合ｂの値が０．３未満であり、樹脂１分子あたり平均して少なくとも１つのカルビノール基が存在するものとする）、
を含む、カルビノール官能性シリコーン樹脂。
【請求項２】
式中、
前記アルキル基がメチルである；
前記アリール基がフェニルである；
前記少なくとも３個の炭素原子を有するアリール基無含有カルビノール基が、式Ｒ４ＯＨを有する群から選択され、式中、Ｒ４は、
（１）式−（ＣＨ２）ｘ−を有する基（式中、ｘが３〜１０の値を有する）、
（２）−ＣＨ２ＣＨ（ＣＨ３）−、
（３）−ＣＨ２ＣＨ（ＣＨ３）ＣＨ２−、
（４）−ＣＨ２ＣＨ２ＣＨ（ＣＨ２ＣＨ３）ＣＨ２ＣＨ２ＣＨ２−、および
（５）式−ＯＣＨ（ＣＨ３）（ＣＨ２）ｘ−を有する基（式中ｘが１〜１０の値を有する）、および式Ｒ６ＯＨを有する基（式中Ｒ６は式ＣＨ２ＣＨ２（ＣＨ２）ｘＯＣＨ２ＣＨ−を有する基（式中、いずれの場合にもｘが１〜１０の値を有する）から選択される；
前記少なくとも６個の炭素原子を有するアリール含有カルビノール基が、式Ｒ５ＯＨを有する基であり、式中、Ｒ５は、
（１）式−（ＣＨ２）ｘＣ６Ｈ４−を有する基（式中、ｘが０〜１０の値を有する）、
（２）式−ＣＨ２ＣＨ（ＣＨ３）（ＣＨ２）ｘＣ６Ｈ４−を有する基（式中、ｘが０〜１０の値を有する）、および
（３）式−（ＣＨ２）ｘＣ６Ｈ４（ＣＨ２）ｘ−を有する基（式中、ｘが１〜１０の値を有する）、
から選択される；
請求項１に記載のカルビノール官能性シリコーン樹脂。
【請求項３】
構成単位：
（Ｒ１３ＳｉＯ１／２）ａ（ｉ）
（Ｒ２２ＳｉＯ２／２）ｂ（ｉｉ）
（Ｒ３ＳｉＯ３／２）ｃ（ｉｉｉ）および
（ＳｉＯ４／２）ｄ（ｉｖ）
（式中、Ｒ１は、独立して、水素原子、１〜８個の炭素原子を有するアルキル基、アリール基、少なくとも６個の炭素原子を有するアリール基無含有カルビノール基、または少なくとも６個の炭素原子を有するアリール含有カルビノール基であり、Ｒ２は水素原子、１〜８個の炭素原子を有するアルキル基、アリール基、少なくとも３個の炭素原子を有するアリール基無含有カルビノール基、または少なくとも６個の炭素原子を有するアリール含有カルビノール基であり、Ｒ３は１〜８個の炭素原子を有するアルキル基またはアリール基であり、ａが０．６以下の値を有し、ｂが０以上の値を有し、ｃが０より大きい値を有し、ｄが０．５未満の値を有し、ａ＋ｂ＋ｃ＋ｄの値が１であり、そして各Ｒ２がメチルの場合ｂの値が０．３未満であり、カルビノール官能性シリコーン樹脂内のＲ１＋Ｒ２＋Ｒ３基の２５ｗｔ％より多くがフェニルであるものとする）、
を含む、カルビノール官能性シリコーン樹脂。
【請求項４】
ａが典型的に０．１〜０．６の値を有し、ｂが典型的に０〜０．４の値を有し、ｃが典型的に０．３〜０．８の値を有し、そしてｄが典型的に０〜０．３の値を有する、請求項１〜３のいずれか１項に記載のカルビノール官能性シリコーン樹脂。
【請求項５】
式中、カルビノール官能性シリコーン樹脂が、
構成単位：
（（ＣＨ３）３ＳｉＯ１／２）ａ
（（Ｒ２）ＣＨ３ＳｉＯ２／２）ｂ  で、Ｒ２＝−（ＣＨ２）３Ｃ６Ｈ４ＯＨ
（（Ｃ６Ｈ５）ＣＨ３ＳｉＯ２／２）ｂ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３Ｃ６Ｈ４ＯＨ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３Ｃ６Ｈ４ＯＨ  および
（ＣＨ３ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３ＯＨ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３ＯＨ
（ＣＨ３ＳｉＯ３／２）ｃ  および
（Ｃ６Ｈ５ＳｉＯ３／２）ｃ、
を含むカルビノール官能性シリコーン樹脂、
構成単位：
（（ＣＨ３）３ＳｉＯ１／２）ａ
（（Ｒ２）ＣＨ３ＳｉＯ２／２）ｂ  で、Ｒ２＝−（ＣＨ２）３ＯＨ
（（Ｃ６Ｈ５）ＣＨ３ＳｉＯ２／２）ｂ  および
（Ｃ６Ｈ５ＳｉＯ３／２）ｃ、
を含むカルビノール官能性シリコーン樹脂、
構成単位：
（（ＣＨ３）３ＳｉＯ１／２）ａ
（（Ｒ１）（ＣＨ３）２ＳｉＯ１／２）ａ  で、Ｒ１＝−（ＣＨ２）３ＯＨ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−ＣＨ２ＣＨ（ＣＨ３）ＣＨ２ＯＨ
（（Ｈ）（ＣＨ３）２ＳｉＯ１／２）ａ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３ＯＨ
（ＣＨ３ＳｉＯ３／２）ｃ
を含むカルビノール官能性シリコーン樹脂、
（式中、ａが典型的に０．１〜０．６の値を有し、ｂが典型的に０〜０．４の値を有し、そしてｃが典型的に０．３〜０．８の値を有するものとする）
から選択される、請求項１または２に記載のカルビノール官能性シリコーン樹脂。
【請求項６】
式中、Ｒ１＋Ｒ２＋Ｒ３基の１０重量パーセントより多くがフェニルである、請求項１、２、または５のいずれか１項に記載のカルビノール官能性シリコーン樹脂。
【請求項７】
（Ａ’）構成単位：
（Ｒ７３ＳｉＯ１／２）ａ（ｉ）
（Ｒ８２ＳｉＯ２／２）ｂ（ｉｉ）
（Ｒ３ＳｉＯ３／２）ｃ（ｉｉｉ）  および
（ＳｉＯ４／２）ｄ（ｉｖ）
（式中、Ｒ７およびＲ８は、各々独立して、１〜８個の炭素原子を有するアルキル基、アリール基、または水素原子であり、Ｒ３は１〜８個の炭素原子を有するアルキル基またはアリール基であり、ａが０．６以下の値を有し、ｂが０以上の値を有し、ｃが０より大きい値を有し、ｄが０．５未満の値を有し、ａ＋ｂ＋ｃ＋ｄの値が１であり、各Ｒ８がメチルの場合ｂの値が０．３未満であり、少なくとも２つのケイ素結合水素原子がシリコーン樹脂内に存在するものとする）、
を含む、少なくとも１つの水素官能性シリコーン樹脂；および（Ｂ’）少なくとも１つのビニル末端アルコールを；（Ｃ’）ヒドロシリル化触媒；ならびに任意の（Ｄ’）少なくとも１つの溶媒の存在下で反応させることを含む、カルビノール官能性シリコーン樹脂の調製方法。
【請求項８】
（Ａ’）構成単位：
（Ｒ７３ＳｉＯ１／２）ａ（ｉ）
（Ｒ８２ＳｉＯ２／２）ｂ（ｉｉ）
（Ｒ３ＳｉＯ３／２）ｃ（ｉｉｉ）  および
（ＳｉＯ４／２）ｄ（ｉｖ）
（式中、Ｒ７およびＲ８は、各々独立して、１〜８個の炭素原子を有するアルキル基、アリール基であり、または水素原子であり、Ｒ３は１〜８個の炭素原子を有するアルキル基またはアリール基であり、ａが０．６以下の値を有し、ｂが０以上の値を有し、ｃが０より大きい値を有し、ｄが０．５未満の値を有し、ａ＋ｂ＋ｃ＋ｄの値が１であり、各Ｒ８がメチルの場合ｂの値が０．３未満であり、少なくとも２つのケイ素結合水素原子がシリコーン樹脂内に存在し、そしてＲ１＋Ｒ２＋Ｒ３基の３０重量パーセントより多くがフェニルであるものとする）、
を含む、少なくとも１つの水素官能性シリコーン樹脂；および（Ｂ’）少なくとも１つのビニル末端アルコールを；（Ｃ’）ヒドロシリル化触媒；ならびに任意の（Ｄ’）少なくとも１つの溶媒の存在下で反応させることを含む、カルビノール官能性シリコーン樹脂の調製方法。
【請求項９】
ａが典型的に０．１〜０．６の値を有し、ｂが典型的に０〜０．４の値を有し、ｃが典型的に０．３〜０．８の値を有し、そしてｄが典型的に０〜０．３の値を有する、請求項７または８に記載のカルビノール官能性シリコーン樹脂の製造方法。
【請求項１０】
（Ａ）の水素官能性シリコーン樹脂が、
構成単位：
（（ＣＨ３）３ＳｉＯ１／２）ａ
（（Ｈ）ＣＨ３ＳｉＯ２／２）ｂ
（（Ｃ６Ｈ５）ＣＨ３ＳｉＯ２／２）ｂ  および
（Ｃ６Ｈ５ＳｉＯ３／２）ｃ、
を含む水素官能性シリコーン樹脂、
構成単位：
（（Ｈ）（ＣＨ３）２ＳｉＯ１／２）ａ
（Ｃ６Ｈ５ＳｉＯ３／２）ｃ、
を含む水素官能性シリコーン樹脂、
構成単位：
（（Ｈ）（ＣＨ３）２ＳｉＯ１／２）ａ
（ＣＨ３ＳｉＯ３／２）ｃ、
を含む水素官能性シリコーン樹脂、
構成単位：
（（Ｈ）（ＣＨ３）２ＳｉＯ１／２）ａ
（ＣＨ３ＳｉＯ３／２）ｃ  および
（Ｃ６Ｈ５ＳｉＯ３／２）ｃ、
を含む水素官能性シリコーン樹脂、
および
構成単位：
（（ＣＨ３）３ＳｉＯ１／２）ａ
（（Ｈ）（ＣＨ３）２ＳｉＯ１／２）ａ
（Ｃ６Ｈ５ＳｉＯ３／２）ｃ
を含む水素官能性シリコーン樹脂、
（式中ａが典型的に０．１〜０．６の値を有し、ｂが典型的に０〜０．４の値を有し、そしてｃが典型的に０．３〜０．８の値を有するものとする）
から選択される、請求項７に記載のカルビノール官能性シリコーン樹脂の調製方法。
【請求項１１】
（Ａ）構成単位：
（Ｒ１３ＳｉＯ１／２）ａ（ｉ）
（Ｒ２２ＳｉＯ２／２）ｂ（ｉｉ）
（Ｒ３ＳｉＯ３／２）ｃ（ｉｉｉ）  および
（ＳｉＯ４／２）ｄ（ｉｖ）
（式中、Ｒ１およびＲ２は、各々独立して、水素原子、１〜８個の炭素原子を有するアルキル基、アリール基、少なくとも３個の炭素原子を有するアリール基無含有カルビノール基であり、または少なくとも６個の炭素原子を有するアリール含有カルビノール基であり、Ｒ３は１〜８個の炭素原子を有するアルキル基またはアリール基であり、ａが０．６以下の値を有し、ｂが０以上の値を有し、ｃが０より大きい値を有し、ｄが０．５未満の値を有し、ａ＋ｂ＋ｃ＋ｄの値が１であり、各Ｒ２がメチルの場合ｂの値が０．３未満であり、樹脂１分子あたり平均して少なくとも１つのカルビノール基があるものとする）、
を含むカルビノール官能性シリコーン樹脂；
（Ｂ）少なくとも１つの界面活性剤；および
（Ｃ）水、
：を含むエマルジョン組成物。
【請求項１２】
式中、
前記アルキル基がメチルである；
前記アリール基がフェニルである；
前記少なくとも３個の炭素原子を有するアリール基無含有カルビノール基が、式Ｒ４ＯＨを有する群から選択され、式中、Ｒ４は、
（１）式−（ＣＨ２）ｘ−を有する基（式中、ｘが３〜１０の値を有する）、
（２）−ＣＨ２ＣＨ（ＣＨ３）−、
（３）−ＣＨ２ＣＨ（ＣＨ３）ＣＨ２−、
（４）−ＣＨ２ＣＨ２ＣＨ（ＣＨ２ＣＨ３）ＣＨ２ＣＨ２ＣＨ２−、および
（５）式−ＯＣＨ（ＣＨ３）（ＣＨ２）ｘ−を有する基（式中、ｘが１〜１０の値を有する）および式Ｒ６ＯＨを有する基（式中Ｒ６は式ＣＨ２ＣＨ２（ＣＨ２）ｘＯＣＨ２ＣＨ−を有する（式中、いずれの場合にもｘが１〜１０の値を有する））、
から選択される；
前記少なくとも６個の炭素原子を有するアリール含有カルビノール基が、式Ｒ５ＯＨを有する基であり、式中、Ｒ５は、
（４）式−（ＣＨ２）ｘＣ６Ｈ４−を有する基（式中、ｘが０〜１０の値を有する）、
（５）式−ＣＨ２ＣＨ（ＣＨ３）（ＣＨ２）ｘＣ６Ｈ４−を有する基（式中、ｘが０〜１０の値を有する）、および式−（ＣＨ２）ｘＣ６Ｈ４（ＣＨ２）ｘ−を有する基（式中、ｘが１〜１０の値を有する）、
から選択される；
請求項１１に記載のエマルジョン組成物。
【請求項１３】
式中、ａが典型的に０．１〜０．６の値を有し、ｂが典型的に０〜０．４の値を有し、ｃが典型的に０．３〜０．８の値を有し、そしてｄが典型的に０〜０．３の値を有する、請求項１１または１２に記載のエマルジョン組成物。
【請求項１４】
前記カルビノール官能性シリコーン樹脂が、
構成単位：
（（ＣＨ３）３ＳｉＯ１／２）ａ
（（Ｒ２）ＣＨ３ＳｉＯ２／２）ｂ  で、Ｒ２＝−（ＣＨ２）３Ｃ６Ｈ４ＯＨ
（（Ｃ６Ｈ５）ＣＨ３ＳｉＯ２／２）ｂ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３Ｃ６Ｈ４ＯＨ  および
（Ｃ６Ｈ５ＳｉＯ３／２）ｃ、
を含むカルビノール官能性シリコーン樹脂、
構成単位： 
（（Ｒ１）（ＣＨ３）２ＳｉＯ１／２）ａ  で、Ｒ１＝−（ＣＨ２）３Ｃ６Ｈ４ＯＨ  および
（ＣＨ３ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３ＯＨ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３ＯＨ
（ＣＨ３ＳｉＯ３／２）ｃ  および
（Ｃ６Ｈ５ＳｉＯ３／２）ｃ、
を含むカルビノール官能性シリコーン樹脂、
構成単位：
（（ＣＨ３）３ＳｉＯ１／２）ａ
（（Ｒ２）ＣＨ３ＳｉＯ２／２）ｂ  で、Ｒ２＝−（ＣＨ２）３ＯＨ
（（Ｃ６Ｈ５）ＣＨ３ＳｉＯ２／２）ｂ  および
（Ｃ６Ｈ５ＳｉＯ３／２）ｃ、
を含むカルビノール官能性シリコーン樹脂、
構成単位：
（（ＣＨ３）３ＳｉＯ１／２）ａ
（（Ｒ１）（ＣＨ３）２ＳｉＯ１／２）ａ  で、Ｒ１＝−（ＣＨ２）３ＯＨ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−ＣＨ２ＣＨ（ＣＨ３）ＣＨ２ＯＨ
（（Ｈ）（ＣＨ３）２ＳｉＯ１／２）ａ  および
（Ｃ６Ｈ５ＳｉＯ３／２）ｃ、
を含むカルビノール官能性シリコーン樹脂、
構成単位：
（（Ｒ１）（ＣＨ３）２ＳｉＯ１／２）ａ  で、Ｒ１＝−（ＣＨ２）３ＯＨ
（ＣＨ３ＳｉＯ３／２）ｃ
を含むカルビノール官能性シリコーン樹脂、
（式中ａが典型的に０．１〜０．６の値を有し、ｂが典型的に０〜０．４の値を有し、そしてｃが典型的に０．３〜０．８の値を有する）
から選択される、請求項１１または１２に記載のエマルジョン組成物。
【請求項１５】
式中、Ｒ１＋Ｒ２＋Ｒ３基の１０重量パーセントより多くがフェニルである請求項１１〜１４のいずれか１項に記載のエマルジョン組成物。
【請求項１６】
前記エマルジョン組成物が、香水類、防腐剤類、ビタミン類、セラミド類、アミノ酸誘導体類、リポソーム類、ポリオール類、植物類、コンディショニング剤類、グリコール類、ビタミンＡ、ビタミンＣ、ビタミンＥ、プロビタミンＢ５、日焼け防止剤類、保湿剤類、防腐剤類、皮膚軟化剤類、閉塞剤類、エステル類、顔料類、および日焼け剤、から選択される少なくとも１つの構成成分をさらに含む、請求項１１〜１５のいずれか１項に記載のエマルジョン組成物。